Brevet FR2908139A1 — publié le 20080509

MATERIAU NON-TISSE POUR ISOLATION THERMIQUE A BASE DE FIBRES ORGANIQUES ET DE PARTICULES DE POLYMERE EXPANSE L'invention concerne un nouveau produit d'isolation thermique comprenant, en tant que composant principal et majoritaire, un matériau non-tissé à base de fibres organiques et de particules de polymère expansé. Les laines minérales dominent très largement le marché des produits d'isolation thermique utilisés en construction et en particulier pour l'isolation des combles. Pour des raisons de gain de place, l'isolant y est le plus souvent placé entre les chevrons. Les défauts de parallélisme, les variations d'écartement et les irrégularités locales compliquent en effet la pose de panneaux rigides, tels que les panneaux en polystyrène expansé (PSE), qui nécessitent une découpe précise ou bien, à défaut d'une telle découpe précise, laissent des zones importantes sans isolation thermique. Il en résulte une médiocre étanchéité à l'air de l'ensemble et des performances globales amoindries. La mise en oeuvre de laine minérale dans les zones irrégulières des charpentes, notamment sous forme de rouleaux et/ou de matériau en vrac, est ainsi relativement plus aisée que celle de panneaux rigides de matériaux alvéolaires, mais elle est toujours réputée désagréable malgré des progrès récents. Une approche pour résoudre ces problèmes a été d'associer, dans un même produit d'isolation thermique, à la fois des zones rigides, permettant une pose facile, et des zones très souples garantissant une bonne adaptation aux variations géométrique. La demande de brevet US 2002/0144480 décrit ainsi différents panneaux de construction, également utilisables en tant que panneaux d'isolation thermique, constitués d'au moins deux zones, l'une de ces zones, de préférence en périphérie du panneau, ayant une résistance à la compression inférieure à l'autre. Ces panneaux sont constitués de mousses polymères, de préférence exemptes de matériaux fibreux. Les structures proposées sont toutefois relativement complexes et ne s'adaptent qu'à de faibles variations géométriques des espaces à remplir. Il existe donc toujours un besoin de produits d'isolation thermique de structure simple, alliant une facilité de pose à une grande souplesse permettant de compenser 2908139 2 d'éventuelles variations locales de la géométrie des zones à isoler. Un tel produit doit bien évidemment avoir des performances d'isolation thermique équivalentes à celles des laines de verres et/ou des panneaux de matériaux en polymères expansés. La conductivité thermique de la grande majorité des laines minérales utilisées pour 5 l'isolation des toitures est de l'ordre de 40 mW/m.K. Celle des meilleurs produits est d'environ 32 mW/m.K, mais il s'agit de matériaux significativement plus rigides. La conductivité thermique des plastiques alvéolaires rigides, est typiquement de 38 mW/mK, les meilleurs (mousses en polyuréthanne) atteignant une conductivité thermique de 24 mW/m.K. 10 Un matériau souple ayant une conductivité thermique de l'ordre de 40 mW/m.K serait par conséquent un bon candidat pour le remplacement des laines minérales dans l'isolation thermique des toitures et combles. Dans le cadre de ses recherches de matériaux d'isolation thermique toujours plus performants, la Demanderesse a ainsi mis au point un nouveau matériau textile 15 pour isolation thermique, se présentant par exemple en forme de bandes ou de matelas souples, de préférence exempts de fibres minérales, et qui, grâce à sa faible conductivité thermique, sa grande souplesse, son aptitude au découpage et son faible coût convient parfaitement pour l'isolation thermique des toitures de bâtiments. L'invention a ainsi pour objet un matériau non-tissé d'une épaisseur au moins 20 égale à 40 mm, comprenant un assemblage de 75 à 15 parties en poids de fibres organiques (composant (A)) et de 25 à 85 parties en poids de particules individualisées d'un matériau polymère alvéolaire (composant (B)), la somme des composants (A) et (B) étant égale à 100 parties en poids. L'invention a en outre pour objet un produit d'isolation thermique comprenant 25 au moins un tel matériau non-tissé, ainsi que l'utilisation d'un tel produit pour l'isolation thermique de bâtiments, de préférences de toitures. Les matériaux de la présente invention, essentiellement à base de polymères expansés et de fibres organiques, doivent être distingués de produits alvéolaires moulés, renforcés par des fibres, dans lesquels les billes de polymère, suite à l'étape 30 de moulage-expansion, sont collées 1[es unes aux autres et forment un matériau 2908139 3 continu, essentiellement exempt d'espaces interstitiels entre les billes, et ayant une porosité essentiellement due à la dilatation de l'agent d'expansion. Dans les matériaux de la présente invention, les particules de matériau alvéolaire sont des particules individualisées, de forme sphérique ou irrégulière, 5 fixées les unes aux autres et/ou sur les fibres organiques, mais qui conservent essentiellement la forme qu'elles avaient avant l'incorporation dans le non tissé selon l'invention. Les matériaux isolants de l'invention ne sont donc pas des produits moulés, fabriqués par moulage-expansion, mais des textiles non-tissés, fabriqués par assemblage et liage de fibres organiques et de particules polymères alvéolaires 10 préformées, autrement dit de particules constituées d'un matériau alvéolaire ayant subi une étape d'expansion avant l'assemblage avec les fibres organiques. On peut utiliser pour la fabrication des matériaux non tissés de la présente invention une grande variété de fibres organiques, choisies parmi les fibres naturelles, artificielles et synthétiques. On utilisera de préférence des fibres 15 organiques naturelles ou synthétiques, ces dernières étant particulièrement préférées en raison de leur faible coût. On peut citer à titre d'exemples de polymères utilisables pour la fabrication des fibres synthétiques les polyesters, polyamides, polymères acryliques, polyuréthannes, poly(alcool vinylique), polyoléfines, polymères phénoliques, 20 polymères vinyliques halogénés, l'aramide, le poly(aryléthercétone), le poly(benzimidazole), le poly(éther imide), le poly(sulfure de phénylène) et les mélanges de ceux-ci. Bien que les fibres naturelles soient généralement d'un coût supérieur à celui des fibres synthétiques, leur utilisation peut s'avérer intéressante à plus long 2:5 terme dans le cadre d'une politique de développement durable. Les fibres naturelles sont choisies par exemple parmi le coton, le lin, le jute, le chanvre, la soie, la laine et les poils d'animaux. Les fibres organiques sont de préférence des fibres relativement courtes ayant une longueur comprise entre 4 mm et 100 mm, en particulier entre 10 et 40 30 mm. Elles peuvent avoir une section circulaire ou une section de forme irrégulière. Leur finesse est de préférence comprise entre 0,0025 décitex et 4,5 décitex (1 décitex 2908139 4 = 0,1 g/1000 m), en particulier entre 0,1 décitex et 1 décitex. Pour des fibres à section circulaire, qui ne représentent toutefois qu'un mode de réalisation particulier, cette gamme de finesse correspond à peu près à un diamètre de fibres compris entre 0,5 m et 20 m, de préférence compris entre 3 m et 101.1m. 5 Bien entendu, on peut utiliser pour la fabrication des matériaux non-tissés de la présente invention un mélange de plusieurs types de fibres différents par leur nature, longueur et/ou finesse. Les particules de matériau polymère alvéolaire utilisées pour former les matelas non-tissés de la présente invention peuvent être des billes sensiblement 10 sphériques ou bien des particules de forme irrégulière. Les billes de forme sensiblement sphérique sont obtenues de manière connue par polymérisation en émulsion ou en suspension en présence d'un agent d'expansion, suivie d'une étape d'expansion par chauffage. Comme indiqué ci-avant, cette étape d'expansion a lieu avant incorporation des particules dans le matériau non tissé. 15 Des particules de forme irrégulière peuvent être préparées par broyage ou découpage d'une mousse synthétique, moulée, extrudée ou expansée de n'importe quelle autre manière. Les polymères formant la mousse sont des polymères synthétiques connus, choisis pour leur faible coût. On peut citer par exemple les homopolymères et copolymères de polystyrène, les polyuréthannes et les 20 polyoléfines. On utilisera de préférence des particules de forme irrégulière obtenues par broyage ou découpage de mousses synthétiques. En effet, de telles mousses, par exemple à base de polystyrène ou de polyuréthanne, sont disponibles en très grande quantité sous forme de déchets d'emballage à recycler. Or, le recyclage de ces 25 mousses par fusion et réutilisation en tant qu'éléments d'emballage aboutit à des produits médiocres en termes de propriétés d'amortissement et donc difficilement utilisables en tant qu'emballages. L'utilisation de ces mousses sous forme broyée dans les matériaux d'isolation thermique de la présente invention, comme alternative au retraitement par fusion, constitue donc une voie de recyclage très intéressante. 30 La porosité des particules peut être de type ouvert, avec des cellules en communication les unes avec les autres, ou bien de type fermé, avec des alvéoles 2908139 5 individualisées qui ne communiquent pas entre elles. Les deux types de porosités peuvent bien entendu coexister au sein d'une même particule. Ainsi, les particules obtenues par broyage ou découpage peuvent comporter des alvéoles ouvertes en surface de la particule et des alvéoles fermées au coeur de celles-ci. 5 On utilisera de préférence des matériaux alvéolaires comportant une fraction majoritaire d'alvéoles fermées. Les particules de matériau polymère alvéolaire ont de préférence un diamètre équivalent moyen (diamètre équivalent = diamètre du cercle possédant la même surface que la surface projetée de la particule orientée aléatoirement), 10 déterminé par analyse d'images optiques, compris entre 0,5 et 8 mm, en particulier entre 1 et 6 mm et idéalement entre 1,5 et 3 mm. La masse volumique apparente des particules de matériau polymère alvéolaire est de préférence inférieure à 50 kg/m3, en particulier comprise entre 10 et 35 kg/m3. 15 Le matériau thermoisolant de la présente invention ressemble à un textile non-tissé dans lequel sont dispersées les particules de mousse polymère. Une telle structure peut être obtenue par exemple par un procédé appelé procédé air-laid qui comprend la mise en suspension, dans un flux d'air, des fibres et particules qui sont ensuite aspirées et déposées en nappe sur un convoyeur en mouvement. 20 Après formation des nappes de fibres/particules, celles-ci sont ensuite généralement soumises à une étape de - liage mécanique, par exemple par aiguilletage ou hydroliage, - liage chimique par application d'un liant approprié qui sera ensuite éventuellement soumis à une étape de polymérisation et/ou de réticulation. Le liant 25 peut être déposé en une quantité allant de 5 à 60 % en masse rapporté à la masse de la nappe de fibres, ou - liage thermique : les nappes de fibres et de particules sont soumises à un chauffage jusqu'à une température supérieure au point de ramollissement ou au point de fusion d'un de leurs composants. Ce chauffage peut se faire par exemple par 30 calandrage entre deux cylindres chauffés ou encore dans un four à air chaud ; ou une combinaison de ceux-ci. 2908139 6 Bien entendu, les procédés de formation de nappes et de liage connus doivent être adaptés aux fortes épaisseurs des produits textiles de la présente invention. Le matériau textile non tissé de la présente invention a de préférence une 5 épaisseur comprise entre 40 et 120 mm, en particulier une épaisseur comprise entre 50 et 100 mm. Il a de préférence une masse volumique comprise entre 5 et 35 kg/m3, en particulier entre 10 et 25 kg/m3. La répartition des fibres et particules à l'intérieur du matelas non-tissé peut être régulière ou bien irrégulière. Autrement dit les proportions respectives des fibres 10 et particules peuvent varier entre la surface et les zones en profondeur du matériau. Il peut ainsi être avantageux de disposer de matériaux présentant une fraction de fibres relativement plus importante en surface. Pour satisfaire à des exigences particulières, le matériau peut contenir divers additifs tels que des agents ignifugeants, antifongiques, bactéricides, ou des 15 charges destinées à conférer aux matériaux des propriétés hydriques ou radiatives particulières. Le produit d'isolation thermique de la présente invention peut comporter un ou plusieurs matelas, constitué(s) chacun d'un ou plusieurs matériaux non-tissés, identiques ou différents, tels que décrits ci-dessus. 20 Il peut être enfermé dans un sachet ou sac constitué par exemple d'un film plastique, d'un film composite, ou d'un voile tissé, tricoté ou non-tissé. Le tableau ci-après montre la conductivité thermique de différents matériaux non-tissés selon l'invention contenant des fibres de poly(éthylène téréphtalate) ou de polyester, associées à des billes sphériques ou particules broyées 2.5 de polystyrène expansé. L'ensemble des matériaux du tableau ont été fabriqués par voie air-laid en une épaisseur de 40 mm. 2908139 7 Fibres Particules de PSE1 Matériau composite selon l'invention Nature Diamètre Nature/diamètre Masse Proportion Masse Conductivité équivalent équivalent volumique massique volumique thermique ( m) (mm) apparente particules/ (kg/m3) (mW/m.K) (kg/m3) fibres PET' 25 Billes / 2 13,1 25/75 11,7 45,5 PET 25 Billes / 2 13,1 50/50 13,9 42 PET 25 Billes / 2 13,1 75/25 15,5 40 PET 25 Particules 20,5 25/75 18 49 broyées / 3 PET 25 Particules 20,5 50/50 13 45 broyées / 3 PET 25 Particules 20,5 75/25 15,5 43 1 broyées / 3 polyester 5 ù 10 Billes / 1,75 15,7 25/75 16 37 polyester 5 ù 10 Billes / 1,75 15,7 50/50 19 35,5 1 polyester 5 ù 10 Billes / 1,75 15,7 75/25 22 35 1 polyester 5 ù 10 Particules 28,5 25/75 15,8 38,7 broyées / 1,9 polyester 5 ù 10 Particules 28,5 50/50 18,8 37,2 broyées / 1,9 polyester 5 ù 10 Particules 28,5 75/25 22,5 36,5 broyées / 1,9 PSE = polystyrène expansé 2 PET = poly(éthylène téréphtalate) 5 On constate que la plupart des matériaux, et en particulier ceux contenant les fibres les plus fines (diamètre équivalent 5 ù 10 m) et des particules de faible taille (diamètre équivalent inférieur à 2 mm) présentent des conductivités thermiques équivalentes à celles des produits à base de laine minérale. La pose de ces matelas est 10 simple, rapide et agréable. Grâce à leur grande souplesse liée à leur nature textile, ces produits sont faciles à découper et s'adaptent facilement aux variations géométriques des espaces et interstices dans lesquels ils sont disposés. Ils sont faciles à fabriquer 2908139 8 sur des installations existantes et les matériaux les constituant sont des polymères synthétiques de faible coût, largement disponibles sur le marché. REVENDICATIONS 1. Matériau non-tissé comprenant un assemblage - (A) de 75 à 15 parties en poids, pour 100 parties de (A) et de (B), de fibres organiques, et - (B) de 25 à 85 parties en poids, pour 100 parties de (A) et de (B), de particules individualisées d'un matériau polymère alvéolaire, ledit matériau ayant une épaisseur au moins égale à 40 mm, de préférence comprise entre 40 mm et 120 mm. 2. Matériau non-tissé selon la revendication 1, caractérisé par le fait que les fibres organiques sont des fibres synthétiques ou naturelles, de préférence des fibres synthétiques. 3. Matériau non-tissé selon la revendication 1 ou 2, caractérisé par le fait que les fibres organiques sont des fibres synthétiques à base de polyester, de polyamide, de polymères acryliques, de polyuréthannes, de poly(alcool vinylique), de polyoléfines, de polymères phénoliques, de polymères vinyliques halogénés, d'aramide, de poly(aryléthercétone), de poly(benzimidazole), de poly(éther imide), de poly(sulfure de phénylène) ou d'un mélange de ceux-ci. 4. Matériau non-tissé selon la revendication 1 ou 2, caractérisé par le fait que les fibres organiques sont des fibres naturelles choisies parmi le coton, le lin, le jute, le chanvre, la soie, la laine et les poils d'animaux. 5. Matériau non-tissé selon l'une quelconque des revendications précédentes, caractérisé par le fait que les fibres sont des fibres courtes ayant une longueur comprise entre 4 mm et 100 mm, de préférence entre 10 et 40 mm. 6. Matériau non-tissé selon l'une quelconque des revendications précédentes, caractérisé par le fait que les fibres organiques présentent une finesse comprise entre 0,0025 dtex et 4,5 dtex. 7. Matériau non-tissé selon l'une quelconque des revendications précédentes, caractérisé par le fait que les particules de matériau polymère alvéolaire sont des billes sensiblement sphériques ou des particules de forme irrégulière, de 10 2908139 préférence des particules de forme irrégulière obtenues par broyage ou découpage de mousses synthétiques. 8. Matériau non-tissé selon l'une quelconque des revendications précédentes, caractérisé par le fait que les polymères formant les particules de 5 matériau polymère alvéolaire sont choisis parmi les homopolymères et copolymères de polystyrène, les polyuréthannes et les polyoléfines. 9. Matériau non-tissé selon l'une quelconque des revendications précédentes, caractérisé par le fait que les particules ont un diamètre équivalent moyen, déterminé par analyse d'images optiques, compris entre 0,5 et 8 mm, de 10 préférence entre 1 et 6 mm et en particulier entre 1,5 et 4 mm. 10. Matériau non-tissé selon l'une quelconque des revendications précédentes, caractérisé par le fait que la masse volumique apparente des particules de matériau polymère alvéolaire est inférieure à 50 kg/m3, de préférence comprise entre 10 et 35 kg/m3. 15 11. Matériau non-tissé selon l'une quelconque des revendications précédentes, caractérisé par le fait que le matériau polymère alvéolaire constituant les particules est un matériau comportant une majorité d'alvéoles fermées. 12. Matériau non-tissé selon l'une quelconque des revendications précédentes, caractérisé par le fait qu'il présente une masse volumique comprise 20 entre 5 et 35 kg/m3, de préférence entre 10 et 25 kg/m3. 13. Produit d'isolation thermique comprenant un matériau non-tissé selon l'une quelconque des revendications précédentes. 14. Produit d'isolation thermique selon la revendication 13, caractérisé par le fait que le matériau non-tissé est enfermé dans un sac ou sachet. 25 15. Produit d'isolation thermique selon la revendication 14, caractérisé par le fait que le sac ou sachet est constitué d'un film plastique, d'un film composite, ou d'un voile tissé, tricoté ou non-tissé. 16. Utilisation du produit d'isolation thermique selon l'une quelconque des revendications 13 à 15, pour l'isolation thermique de bâtiments, de préférence de 30 toitures.